(57)【要約】  本発明のリチウムイオン電池用増粘剤粉末は、リチウムイオン電池用の水系電極スラリーの増粘に用いられる増粘剤粉末であって、セルロース系水溶性高分子を含み、下記条件１により算出される当該増粘剤粉末中の水不溶解成分の含有量が１．０質量％以下である。（条件１：当該増粘剤粉末を水に溶解させ、濃度１．３質量％の増粘剤水溶液を得る。次いで、上記増粘剤水溶液を平均孔径１μｍのフィルターでろ過する。次いで、上記フィルター上に残された上記水不溶解成分を乾燥し、上記水不溶解成分の質量を測る。次いで、当該増粘剤粉末中の水不溶解成分の含有量を算出する。）【特許請求の範囲】
【請求項１】
リチウムイオン電池用の水系電極スラリーの増粘に用いられる増粘剤粉末であって、
セルロース系水溶性高分子を含み、
下記条件１により算出される当該増粘剤粉末中の水不溶解成分の含有量が１．０質量％以下であるリチウムイオン電池用増粘剤粉末。
（条件１：当該増粘剤粉末を水に溶解させ、濃度１．３質量％の増粘剤水溶液を得る。次いで、前記増粘剤水溶液を平均孔径１μｍのフィルターでろ過する。次いで、前記フィルター上に残された前記水不溶解成分を乾燥し、前記水不溶解成分の質量を測る。次いで、当該増粘剤粉末中の水不溶解成分の含有量を算出する。）
【請求項２】
請求項１に記載のリチウムイオン電池用増粘剤粉末において、
前記セルロース系水溶性高分子がカルボキシメチルセルロースおよびカルボキシメチルセルロース塩から選択される少なくとも一種を含むリチウムイオン電池用増粘剤粉末。
【請求項３】
請求項１または２に記載のリチウムイオン電池用増粘剤粉末において、
下記条件２により算出される粘度が１０ｍＰａ・ｓ以上２００００ｍＰａ・ｓ以下であるリチウムイオン電池用増粘剤粉末。
（条件２：当該増粘剤粉末を水に溶解させ、濃度１．３質量％の増粘剤水溶液を得る。次いで、Ｂ型粘度計を用いて、２５℃、せん断速度３．４ｓ−１の条件で前記増粘剤水溶液の粘度を測る。）
【請求項４】
請求項１乃至３いずれか一項に記載のリチウムイオン電池用増粘剤粉末において、
前記水不溶解成分は前記セルロース系水溶性高分子由来の繊維成分を含むリチウムイオン電池用増粘剤粉末。
【請求項５】
正極活物質および負極活物質から選択される電極活物質と、
水系バインダーと、
請求項１乃至４いずれか一項に記載のリチウムイオン電池用増粘剤粉末と、
水系媒体と、
を含み、
前記リチウムイオン電池用増粘剤粉末は前記水系媒体に溶解している水系電極スラリー。
【請求項６】
正極活物質および負極活物質から選択される電極活物質と、
水系バインダーと、
請求項１乃至４いずれか一項に記載のリチウムイオン電池用増粘剤粉末と、
を含むリチウムイオン電池用電極。
【請求項７】
正極と、電解質と、負極とを少なくとも備えたリチウムイオン電池であって、
前記正極および前記負極の少なくとも一方が請求項６に記載のリチウムイオン電池用電極を含むリチウムイオン電池。
【請求項８】
正極活物質および負極活物質から選択される電極活物質と、水系バインダーと、増粘剤と、水系媒体と、を含むリチウムイオン電池用水系電極スラリーの製造方法であって、
増粘剤水溶液をフィルターでろ過する工程と、
ろ過後の前記増粘剤水溶液を乾燥することにより増粘剤粉末を得る工程と、
電極活物質、水系バインダー、得られた前記増粘剤粉末および水系媒体を混合することにより水系電極スラリーを調製する工程と、
を含むリチウムイオン電池用水系電極スラリーの製造方法。
【請求項９】
請求項８に記載のリチウムイオン電池用水系電極スラリーの製造方法において、
前記水系電極スラリーを調製する工程は、
前記電極活物質および前記増粘剤粉末を紛体状態で乾式混合することにより、前記電極活物質および前記増粘剤粉末を含む混合物を調製する工程と、
前記混合物中に、前記水系媒体および前記水系バインダーを含むエマルジョン水溶液から選択される一種または二種以上の液体成分を添加して湿式混合することにより、スラリー前駆体を調製する工程と、
前記スラリー前駆体中に、前記水系媒体および前記水系バインダーを含むエマルジョン水溶液から選択される一種または二種以上の液体成分をさらに添加して湿式混合することにより前記水系電極スラリーを調製する工程と、
を含むリチウムイオン電池用水系電極スラリーの製造方法。
【請求項１０】
請求項８または９に記載のリチウムイオン電池用水系電極スラリーの製造方法により水系電極スラリーを調製する工程と、
得られた前記水系電極スラリーを基材上に塗工して乾燥し、前記水系媒体を除去することにより前記基材上に電極活物質層を形成する工程と、
を含むリチウムイオン電池用電極の製造方法。
【発明の詳細な説明】
【技術分野】
【０００１】
本発明は、リチウムイオン電池用増粘剤粉末、水系電極スラリー、リチウムイオン電池用電極、リチウムイオン電池、リチウムイオン電池用水系電極スラリーの製造方法およびリチウムイオン電池用電極の製造方法に関する。
【背景技術】
【０００２】
リチウムイオン電池に用いられる電極は、一般的に、電極活物質層と集電体から主に構成されている。電極活物質層は、例えば、電極活物質、増粘剤および水系バインダー等を含む水系電極スラリーを金属箔等の集電体表面に塗布して乾燥することにより得られる。【０００３】
リチウムイオン電池用電極の製造方法としては、例えば、特許文献１および特許文献２に記載の方法が挙げられる。【０００４】
特許文献１（特開２００６−２４５５０号公報）には、活物質Ａ、導電材Ｂ、結着材Ｃおよび増粘剤Ｄを含む合剤と、増粘剤Ｄを溶解する液状成分Ｅとを含み、導電材Ｂが少なくとも炭素材料からなり、増粘剤Ｄが少なくとも水溶性高分子からなり、液状成分Ｅが少なくとも水からなる合剤塗料を調製する工程ａと、合剤塗料を集電体上に塗布する工程ｂとを有し、合剤塗料を調製する工程ａが、活物質Ａ、導電材Ｂおよび粉末状態の増粘剤Ｄを含む配合物を、液状成分Ｅとともに混練して、一次混練物を得る一次混練工程と、一次混練物を、結着材Ｃおよび追加の液状成分とともに混練して、二次混練物を得る二次混練工程とを有する非水系二次電池の正極用電極板の製造法が記載されている。【０００５】
特許文献２（特開２００６−１０７８９６号公報）には、黒鉛を主剤とする炭素材料、増粘剤、および結着材を混練分散することにより構成されるペーストを用いる非水系二次電池の負極用電極板の製造方法において、黒鉛は鉄の含有量が５００ｐｐｍ以下であり、増粘剤はカルボキシル基を含む水溶性高分子であり、結着材は極性基を有する水分散性高分子であり、負極塗膜形成用のペーストの混練工程は、少なくとも黒鉛に増粘剤を粉末状態で添加し、分散媒と共に混練する初混練工程と、初混練工程の混練物を分散媒で希釈し混練する希釈混練工程と、希釈混練工程の混練物に結着材を添加し、混練することによりペーストを作成する仕上げ混練工程の３つの工程を含み、初混練工程における混練の剪断力が、希釈混練工程および仕上げ混練工程における混練の剪断力の２．５倍以上であることを特徴とする非水系二次電池の負極用電極板の製造方法が記載されている。
【先行技術文献】
【特許文献】
【０００６】
【特許文献１】特開２００６−２４５５０号公報
【特許文献２】特開２００６−１０７８９６号公報
【発明の概要】
【発明が解決しようとする課題】
【０００７】
本発明者らの検討によれば、特許文献１および２に記載されているような製造方法により得られた水系電極スラリーはロットごとに粘度のバラつきがあったり、保存時に粘度が変化したりして、品質が安定しない場合があることが明らかになった。また、このような品質が安定しない水系電極スラリーを用いて作製した電極には凝集物が発生しやすいことが明らかになった。
さらに、本発明者らの検討によれば、水系電極スラリーの調製の際に、増粘剤水溶液を分割して添加する方法により得られた水系電極スラリーもロットごとに粘度のバラつきがあったり、保存時に粘度が変化したりして、品質が安定しない場合があることが明らかになった。
すなわち、本発明者らの検討によれば、従来の水系電極スラリーは品質安定性に劣っていることが明らかになった。【０００８】
本発明は上記事情に鑑みてなされたものであり、品質安定性に優れた水系電極スラリーを安定的に得ることが可能なリチウムイオン電池用増粘剤粉末、品質安定性に優れた水系電極スラリー、外観に優れたリチウムイオン電池用電極およびその電極を用いたリチウムイオン電池を提供するものである。
【課題を解決するための手段】
【０００９】
本発明者らは上記課題を達成すべく鋭意検討を重ねた。その結果、特定の条件により算出される増粘剤粉末中の水不溶解成分の含有量という尺度が、品質安定性に優れた水系電極スラリーを安定的に得るための設計指針として有効であることを見出して本発明を完成するに至った。【００１０】
本発明によれば、
リチウムイオン電池用の水系電極スラリーの増粘に用いられる増粘剤粉末であって、
セルロース系水溶性高分子を含み、
下記条件１により算出される当該増粘剤粉末中の水不溶解成分の含有量が、１．０質量％以下であるリチウムイオン電池用増粘剤粉末が提供される。
（条件１：当該増粘剤粉末を水に溶解させ、濃度１．３質量％の増粘剤水溶液を得る。次いで、上記増粘剤水溶液を平均孔径１μｍのフィルターでろ過する。次いで、上記フィルター上に残された上記水不溶解成分を乾燥し、上記水不溶解成分の質量を測る。次いで、当該増粘剤粉末中の水不溶解成分の含有量を算出する。）【００１１】
また、本発明によれば、
正極活物質および負極活物質から選択される電極活物質と、
水系バインダーと、
上記リチウムイオン電池用増粘剤粉末と、
水系媒体と、
を含み、
上記リチウムイオン電池用増粘剤粉末は上記水系媒体に溶解している水系電極スラリーが提供される。【００１２】
また、本発明によれば、
正極活物質および負極活物質から選択される電極活物質と、
水系バインダーと、
上記リチウムイオン電池用増粘剤粉末と、
を含むリチウムイオン電池用電極が提供される。【００１３】
また、本発明によれば、
正極と、電解質と、負極とを少なくとも備えたリチウムイオン電池であって、
上記正極および上記負極の少なくとも一方が上記リチウムイオン電池用電極を含むリチウムイオン電池が提供される。【００１４】
また、本発明によれば、
正極活物質および負極活物質から選択される電極活物質と、水系バインダーと、増粘剤と、水系媒体と、を含むリチウムイオン電池用水系電極スラリーの製造方法であって、
増粘剤水溶液をフィルターでろ過する工程と、
ろ過後の上記増粘剤水溶液を乾燥することにより増粘剤粉末を得る工程と、
電極活物質、水系バインダー、得られた上記増粘剤粉末および水系媒体を混合することにより水系電極スラリーを調製する工程と、
を含むリチウムイオン電池用水系電極スラリーの製造方法が提供される。【００１５】
また、本発明によれば、
上記リチウムイオン電池用水系電極スラリーの製造方法により水系電極スラリーを調製する工程と、
得られた上記水系電極スラリーを基材上に塗工して乾燥し、上記水系媒体を除去することにより上記基材上に電極活物質層を形成する工程と、
を含むリチウムイオン電池用電極の製造方法が提供される。
【発明の効果】
【００１６】
本発明によれば、品質安定性に優れた水系電極スラリーを安定的に得ることが可能なリチウムイオン電池用増粘剤粉末、品質安定性に優れた水系電極スラリー、外観に優れたリチウムイオン電池用電極およびその電極を用いたリチウムイオン電池を提供することができる。
【図面の簡単な説明】
【００１７】
上述した目的、およびその他の目的、特徴および利点は、以下に述べる好適な実施の形態、およびそれに付随する以下の図面によってさらに明らかになる。【００１８】
【図１】本発明に係る実施形態のリチウムイオン電池用電極の構造の一例を示す断面図である。
【図２】本発明に係る実施形態のリチウムイオン電池の構造の一例を示す断面図である。
【発明を実施するための形態】
【００１９】
以下に、本発明の実施形態について、図面を用いて説明する。なお、すべての図面において、同様な構成要素には同様の符号を付し、適宜説明を省略する。また、図において各構成要素は本発明が理解できる程度の形状、大きさおよび配置関係を概略的に示したものであり、実寸とは異なっている。
なお、本実施形態では数値範囲の「Ａ〜Ｂ」は特に断りがなければ、Ａ以上Ｂ以下を表す。
【００２０】
＜リチウムイオン電池用増粘剤粉末（ｐ）＞
本実施形態に係るリチウムイオン電池用増粘剤粉末（ｐ）はリチウムイオン電池用の水系電極スラリーの増粘に用いられる増粘剤粉末であって、セルロース系水溶性高分子を含み、下記条件１により算出される増粘剤粉末（ｐ）中の水不溶解成分の含有量が１．０質量％以下、好ましくは０．８質量％以下、より好ましくは０．５質量％以下、さらに好ましくは０．３質量％以下、さらにより好ましくは０．１質量％以下、特に好ましくは０．０８質量％以下である。また、増粘剤粉末（ｐ）中の水不溶解成分の含有量は好ましくは０．０１質量％以上、より好ましくは０．０２質量％以上、さらに好ましくは０．０４質量％以上、さらにより好ましくは０．０６質量％以上である。
条件１：当該増粘剤粉末を水に溶解させ、濃度１．３質量％の増粘剤水溶液を得る。次いで、増粘剤水溶液を平均孔径１μｍのフィルターでろ過する。次いで、フィルター上に残された水不溶解成分を乾燥し、水不溶解成分の質量を測る。次いで、増粘剤粉末（ｐ）中の水不溶解成分の含有量を算出する。
【００２１】
本発明者らの検討によれば、特許文献１および２に記載されているような製造方法により得られた水系電極スラリーはロットごとに粘度のバラつきがあったり、保存時に粘度が変化したりして、品質が安定しない場合があることが明らかになった。また、このような品質が安定しない水系電極スラリーを用いて作製した電極には凝集物が発生しやすいことが明らかになった。
さらに、本発明者らの検討によれば、水系電極スラリーの調製の際に、増粘剤水溶液を分割して添加する方法により得られた水系電極スラリーもロットごとに粘度のバラつきがあったり、保存時に粘度が変化したりして、品質が安定しない場合があることが明らかになった。
すなわち、本発明者らの検討によれば、従来の水系電極スラリーは品質安定性に劣っていることが明らかになった。
【００２２】
本発明者らは上記課題を達成すべく鋭意検討を重ねた。その結果、従来用いていた増粘剤粉末には水不溶解成分が含まれており、この水不溶解成分を特定量含むと得られる水系電極スラリーの品質安定性が低下することが明らかになった。
また、増粘剤水溶液を分割して添加する方法では、固練り工程の後にも増粘剤水溶液を添加するため、水系電極スラリーの品質安定性が低下することが明らかになった。
そこで、本発明者は、さらに鋭意検討した。その結果、上記条件１により算出される水不溶解成分の含有量が上記上限値以下である増粘剤粉末（ｐ）を用いると、品質安定性に優れた増粘剤水溶液および水系電極スラリーを安定的に得ることができることを見出した。そして、このようにして得られた水系電極スラリーを用いると、凝集物の発生が抑制され、外観に優れたリチウムイオン電池用電極を安定的に得ることができることを見出した。
すなわち、上記条件１により算出される水不溶解成分の含有量が上記上限値以下である本実施形態に係る増粘剤粉末（ｐ）を用いることにより、品質安定性に優れた水系電極スラリーを安定的に得ることができる。そして、このような水系電極スラリーを用いることにより、外観に優れたリチウムイオン電池用電極を安定的に得ることができる。
【００２３】
増粘剤粉末（ｐ）はセルロース系水溶性高分子を主成分として含む。ここで、セルロース系水溶性高分子を主成分として含むとは、増粘剤粉末（ｐ）がセルロース系水溶性高分子を５０質量％以上含むことを意味する。増粘剤粉末（ｐ）はセルロース系水溶性高分子を好ましくは７０質量％以上、より好ましくは９０質量％以上、特に好ましくは９９質量％以上含む。
セルロース系水溶性高分子としては水系電極スラリーの塗工性を向上させるものであれば特に限定されない。セルロース系水溶性高分子としては、例えば、カルボキシメチルセルロース、ヒドロキシメチルセルロース、ヒドロキシエチルセルロース、メチルエチルヒドロキシセルロース、メチルセルロース、ヒドロキシプロピルセルロース等のセルロース系ポリマー、およびこれらのセルロース系ポリマーのアンモニウム塩並びにアルカリ金属塩等のセルロース系ポリマー塩等から選択される一種または二種以上を用いることができる。
これらの中でもカルボキシメチルセルロースおよびカルボキシメチルセルロース塩から選択される少なくとも一種を含むことが好ましく、カルボキシメチルセルロース、カルボキシメチルセルロースのアンモニウム塩、カルボキシメチルセルロースのナトリウム塩およびカルボキシメチルセルロースのカリウム塩から選択される一種または二種以上を含むことがより好ましい。
【００２４】
本実施形態に係るリチウムイオン電池用増粘剤粉末（ｐ）において、上記水不溶解成分は特に限定されないが、例えば、上記セルロース系水溶性高分子由来の繊維成分を含んでいる。
【００２５】
本実施形態に係るリチウムイオン電池用増粘剤粉末（ｐ）において、下記条件２により算出される粘度が１０ｍＰａ・ｓ以上２００００ｍＰａ・ｓ以下であることが好ましく、１００ｍＰａ・ｓ以上１００００ｍＰａ・ｓ以下であることがより好ましく、１０００ｍＰａ・ｓ以上８０００ｍＰａ・ｓ以下であることがさらに好ましく、２０００ｍＰａ・ｓ以上４０００ｍＰａ・ｓ以下であることが特に好ましい。
条件２：増粘剤粉末（ｐ）を水に溶解させ、濃度１．３質量％の増粘剤水溶液を得る。次いで、Ｂ型粘度計を用いて、２５℃、せん断速度３．４ｓ−１の条件で増粘剤水溶液の粘度を測る。
これにより、得られる水系電極スラリーの塗工性をより一層向上させることができる。
【００２６】
＜増粘剤粉末（ｐ）の製造方法＞
次に、本実施形態に係るリチウムイオン電池用増粘剤粉末（ｐ）の製造方法を説明する。
本実施形態に係る増粘剤粉末（ｐ）は、例えば、以下の工程（Ａ）および工程（Ｂ）を少なくとも含む製造方法により得ることができる。ただし、本実施形態に係るリチウムイオン電池用増粘剤粉末（ｐ）の製造方法は、以下の例に限定されない。
工程（Ａ）：増粘剤水溶液をフィルターでろ過する工程
工程（Ｂ）：ろ過後の増粘剤水溶液を乾燥することにより増粘剤粉末（ｐ）を得る工程
【００２７】
はじめに、増粘剤粉末を水系媒体に溶解させることにより増粘剤水溶液を得る。ここで、増粘剤粉末は公知の方法で製造することもできるが、種々の市販品を用いることもできる。また、市販の増粘剤水溶液を用いてもよい。
増粘剤粉末を溶解させる水系媒体については特に限定されず、例えば、蒸留水、イオン交換水、市水、工業用水等を使用できる。これらの中でも、蒸留水やイオン交換水が好ましい。また、水には、アルコール等の水と親水性の高い溶媒を混合させてもよい。
増粘剤水溶液の増粘剤濃度は特に限定されないが、例えば、０．１〜１０質量％、好ましくは０．５〜５質量％である。
増粘剤粉末を水系媒体に溶解させる方法は特に限定されず、公知の方法を採用することができる。
【００２８】
次いで、得られた増粘剤水溶液をフィルターでろ過する。フィルターの平均孔径は特に限定されないが、例えば、好ましくは０．１〜５μｍ、より好ましくは０．２〜３μｍである。これにより水不溶解成分を効果的に除去することができ、水不溶解成分の含有量が上記上限値以下の増粘剤粉末（ｐ）を効率的に得ることができる。
【００２９】
次いで、ろ過後の増粘剤水溶液を乾燥することにより増粘剤粉末（ｐ）を得る。増粘剤水溶液の乾燥方法としては特に限定されないが、例えば、低温下で増粘剤水溶液を乾燥する凍結乾燥法や、噴霧乾燥法を用いることができる。
これにより、増粘剤水溶液から増粘剤を粉末状に乾燥することができ、本実施形態に係る増粘剤粉末（ｐ）をより効率的に得ることができる。
【００３０】
＜水系電極スラリー＞
次に、本実施形態に係る水系電極スラリーについて説明する。
本実施形態に係る水系電極スラリーは、正極活物質および負極活物質から選択される電極活物質（ａ）と、水系バインダー（ｂ）と、本実施形態に係るリチウムイオン電池用増粘剤粉末（ｐ）と、水系媒体（ｃ）と、を含み、リチウムイオン電池用増粘剤粉末（ｐ）は水系媒体（ｃ）に溶解している。また、本実施形態に係る水系電極スラリーは、得られる電極の電子伝導性を向上させる観点から、導電助剤（ｄ）をさらに含むことが好ましい。
ここで、本実施形態に係る水系電極スラリーにおいて、リチウムイオン電池用増粘剤粉末（ｐ）は水系電極スラリー中に溶解しており、粉末状態ではない。
【００３１】
（電極活物質（ａ））
本実施形態に係る電極活物質（ａ）は用途に応じて適宜選択される。正極を作製するときは正極活物質を使用し、負極を作製するときは負極活物質を使用する。
【００３２】
正極活物質としてはリチウムイオン電池の正極に使用可能な通常の正極活物質であれば特に限定されない。例えば、リチウムニッケル複合酸化物、リチウムコバルト複合酸化物、リチウムマンガン複合酸化物、リチウム−マンガン−ニッケル複合酸化物等のリチウムと遷移金属との複合酸化物；ＴｉＳ２、ＦｅＳ、ＭｏＳ２等の遷移金属硫化物；ＭｎＯ、Ｖ２Ｏ５、Ｖ６Ｏ１３、ＴｉＯ２等の遷移金属酸化物、オリビン型リチウムリン酸化物等が挙げられる。
オリビン型リチウムリン酸化物は、例えば、Ｍｎ、Ｃｒ、Ｃｏ、Ｃｕ、Ｎｉ、Ｖ、Ｍｏ、Ｔｉ、Ｚｎ、Ａｌ、Ｇａ、Ｍｇ、Ｂ、Ｎｂ、およびＦｅよりなる群のうちの少なくとも１種の元素と、リチウムと、リンと、酸素とを含んでいる。これらの化合物はその特性を向上させるために一部の元素を部分的に他の元素に置換したものであってもよい。
【００３３】
これらの中でも、オリビン型リチウム鉄リン酸化物、リチウムコバルト複合酸化物、リチウムニッケル複合酸化物、リチウムマンガン複合酸化物、リチウム−マンガン−ニッケル複合酸化物が好ましい。これらの正極活物質は作用電位が高いことに加えて容量も大きく、大きなエネルギー密度を有する。
正極活物質は１種単独で使用してもよいし、２種以上を組み合わせて使用してもよい。
【００３４】
負極活物質としては、リチウムイオン電池の負極に使用可能な通常の負極活物質であれば特に限定されない。例えば、天然黒鉛、人造黒鉛、樹脂炭、炭素繊維、活性炭、ハードカーボン、ソフトカーボン等の炭素材料；リチウム金属、リチウム合金等のリチウム系金属；シリコン、スズ等の金属；ポリアセン、ポリアセチレン、ポリピロール等の導電性ポリマー等が挙げられる。これらの中でも炭素材料が好ましく、特に天然黒鉛や人造黒鉛等の黒鉛質材料が好ましい。
負極活物質は１種単独で使用してもよいし、２種以上を組み合わせて使用してもよい。
【００３５】
電極活物質（ａ）の含有量は、水系電極スラリーの固形分の全量を１００質量部としたとき、７０質量部以上９９．９７質量部以下であることが好ましく、８５質量部以上９９．８５質量部以下であることがより好ましい。
【００３６】
（水系バインダー（ｂ））
水系バインダー（ｂ）は、電極成形が可能であり、十分な電気化学的安定性を有していれば特に限定されないが、例えば、ポリアクリル酸、ポリテトラフルオロエチレン、ポリフッ化ビニリデン、スチレンブタジエンゴム、ポリイミド等が挙げられる。これらの水系バインダー（ｂ）は一種単独で用いてもよく、二種以上を組み合わせて用いてもよい。これらの中でも、スチレンブタジエンゴムが好ましい。
なお、本実施形態において、水系バインダー（ｂ）とは、水系媒体に分散し、エマルジョン水溶液を形成できるものをいう。
【００３７】
水系バインダー（ｂ）の含有量は、水系電極スラリーの固形分の全量を１００質量部としたとき、０．０１質量部以上１０．０質量部以下であることが好ましく、０．０５質量部以上５．０質量部以下であることがより好ましい。水系バインダー（ｂ）の含有量が上記範囲内であると、水系電極スラリーの塗工性、バインダーの結着性および電池特性のバランスがより一層優れる。
【００３８】
水系バインダー（ｂ）は、粉末状のものを水系媒体に分散させてエマルジョン水溶液として用いる。これにより、電極活物質（ａ）間や導電助剤（ｄ）間、電極活物質（ａ）と導電助剤（ｄ）との間との接触を阻害せず、水系バインダー（ｂ）の分散性を向上させることができる。
水系バインダー（ｂ）を分散させる水系媒体については、水系バインダー（ｂ）を分散できるものであれば特に限定されないが、蒸留水、イオン交換水、市水、工業用水等を使用できる。これらの中でも、蒸留水やイオン交換水が好ましい。また、水には、アルコール等の水と親水性の高い溶媒を混合させてもよい。
【００３９】
（増粘剤粉末（ｐ））
増粘剤粉末（ｐ）は、本実施形態に係る増粘剤粉末（ｐ）を用いることができる。
増粘剤粉末（ｐ）は１種単独で使用してもよいし、２種以上を組み合わせて使用してもよい。増粘剤粉末（ｐ）の含有量は、水系電極スラリーの固形分の全量を１００質量部としたとき、０．０１質量部以上１０．０質量部以下であることが好ましく、０．０５質量部以上５．０質量部以下であることがより好ましい。増粘剤粉末（ｐ）の含有量が上記範囲内であると、水系電極スラリーの塗工性、バインダーの結着性および電池特性のバランスがより一層優れる。
【００４０】
（水系媒体（ｃ））
本実施形態に係る水系媒体（ｃ）については特に限定されず、例えば、蒸留水、イオン交換水、市水、工業用水等を使用できる。これらの中でも、蒸留水やイオン交換水が好ましい。また、水には、アルコール等の水と親水性の高い溶媒を混合させてもよい。
【００４１】
（導電助剤（ｄ））
本実施形態に係る水系電極スラリーは、得られる電極の電子伝導性を向上させる観点から、導電助剤（ｄ）をさらに含むことが好ましい。
導電助剤（ｄ）は、電子伝導性を有しており、電極の導電性を向上させるものであれば特に限定されない。本実施形態に係る導電助剤（ｄ）として、例えば、アセチレンブラック、ケッチェンブラック、カーボンブラック、カーボンナノファイバー、活物質として使用される黒鉛よりも粒子径の小さい黒鉛等の炭素材料が挙げられる。これらの導電助剤（ｄ）は１種単独で使用してもよいし、２種以上を組み合わせて使用してもよい。
【００４２】
導電助剤（ｄ）の含有量は、水系電極スラリーの固形分の全量を１００質量部としたとき、０．０１質量部以上１０．０質量部以下であることが好ましく、０．０５質量部以上５．０質量部以下であることがより好ましい。
導電助剤（ｄ）の含有量が上記範囲内であると、水系電極スラリーの塗工性およびバインダーの結着性のバランスがより一層優れる。
【００４３】
本実施形態の水系電極スラリーは、水系電極スラリーの固形分の全量を１００質量部としたとき、電極活物質（ａ）の含有量は好ましくは７０質量部以上９９．９７質量部以下であり、より好ましくは８５質量部以上９９．８５質量部以下である。また、水系バインダー（ｂ）の含有量は好ましくは０．０１質量部以上１０．０質量部以下であり、より好ましくは０．０５質量部以上５．０質量部以下である。また、増粘剤粉末（ｐ）の含有量は好ましくは０．０１質量部以上１０．０質量部以下であり、より好ましくは０．０５質量部以上５．０質量部以下である。また、導電助剤（ｄ）の含有量は好ましくは０．０１質量部以上１０．０質量部以下であり、より好ましくは０．０５質量部以上５．０質量部以下である。
水系電極スラリーを構成する各成分の含有量が上記範囲内であると、水系電極スラリーの品質安定性と、得られるリチウムイオン電池の電池特性のバランスが特に優れる。
【００４４】
＜水系電極スラリーの製造方法＞
次に、本実施形態に係る水系電極スラリーの製造方法について説明する。
本実施形態に係る水系電極スラリーの製造方法は、正極活物質および負極活物質から選択される電極活物質（ａ）と、水系バインダー（ｂ）と、増粘剤と、水系媒体（ｃ）と、を含むリチウムイオン電池用水系電極スラリーの製造方法であって、以下の工程（Ａ）、工程（Ｂ）および工程（Ｃ）を少なくとも含む。これにより品質安定性に優れた水系電極スラリーを安定的に得ることができる。
工程（Ａ）：増粘剤水溶液をフィルターでろ過する工程
工程（Ｂ）：ろ過後の増粘剤水溶液を乾燥することにより増粘剤粉末（ｐ）を得る工程
工程（Ｃ）：電極活物質（ａ）、水系バインダー（ｂ）、得られた増粘剤粉末（ｐ）および水系媒体（ｃ）を混合することにより水系電極スラリーを調製する工程
工程（Ａ）および工程（Ｂ）は、前述した増粘剤粉末（ｐ）の製造方法における工程（Ａ）および工程（Ｂ）と同様のため、ここでは説明は省略する。以下、工程（Ｃ）について説明する。
【００４５】
工程（Ｃ）では、電極活物質（ａ）、水系バインダー（ｂ）、増粘剤粉末（ｐ）および水系媒体（ｃ）を混合することにより水系電極スラリーを調製する。このとき、導電助剤（ｄ）を合わせて混合してもよい。
【００４６】
また、工程（Ｃ）では、以下の工程（Ｃ−１）〜（Ｃ−３）を含むことが好ましい。これにより品質安定性に優れた水系電極スラリーをより一層安定的に得ることができる。
工程（Ｃ−１）：電極活物質（ａ）および増粘剤粉末（ｐ）を紛体状態で乾式混合することにより、電極活物質（ａ）および増粘剤粉末（ｐ）を含む混合物を調製する工程
工程（Ｃ−２）：上記混合物中に、水系媒体（ｃ）および水系バインダー（ｂ）を含むエマルジョン水溶液から選択される一種または二種以上の液体成分を添加して湿式混合することにより、スラリー前駆体を調製する工程
工程（Ｃ−３）：上記スラリー前駆体中に、水系媒体（ｃ）および水系バインダー（ｂ）を含むエマルジョン水溶液から選択される一種または二種以上の液体成分をさらに添加して湿式混合することにより上記水系電極スラリーを調製する工程
【００４７】
工程（Ｃ−１）では、電極活物質（ａ）および増粘剤粉末（ｐ）を紛体状態で乾式混合することにより、電極活物質（ａ）および増粘剤粉末（ｐ）を含む粉体の混合物を調製する。このとき、導電助剤（ｄ）を合わせて紛体混合してもよい。
本実施形態において、工程（Ｃ−１）をおこなうことにより、電極活物質（ａ）および増粘剤の分散性を高めることができ、その後の工程において、増粘剤由来のゲル成分の生成をより一層抑制できる。これにより、得られる水系電極スラリー中の増粘剤由来のゲル成分の発生を抑制することができる。
【００４８】
本発明者の検討により、電極活物質および増粘剤を紛体状態で乾式混合する工程を含む製造方法で得られた水系電極スラリーを用いて作製したリチウムイオン電池用電極には凝集物が発生しやすいことが明らかになった。
そこで、本発明者はさらに鋭意検討した。その結果、本実施形態に係る増粘剤粉末（ｐ）を用いることにより、電極表面の凝集物の発生を抑制でき、外観に優れたリチウムイオン電池用電極を安定的に得られることを見出した。
【００４９】
乾式混合をおこなう混合機としては、遊星運動型ミキサーを用いるのが好ましく、遊星運動型プラネタリーミキサーを用いることがより好ましい。このような混合機を用いることにより、電極活物質（ａ）および増粘剤粉末（ｐ）の飛散を抑制しながら、電極活物質（ａ）および増粘剤粉末（ｐ）を十分に混合することができる。なお、遊星運動型ミキサーは、攪拌機構として自転と公転機能を有しているミキサーのことをいう。遊星運動型プラネタリーミキサーとは、攪拌機構として自転と公転機能を有するブレードをもつミキサーをいう。
【００５０】
工程（Ｃ−２）では、工程（Ｃ−１）により得られた上記混合物中に、水系媒体（ｃ）および水系バインダー（ｂ）を含むエマルジョン水溶液から選択される一種または二種以上の液体成分を添加して湿式混合することにより、スラリー前駆体を調製する。
【００５１】
工程（Ｃ−２）は、なじませ工程（Ｃ−２―１）と、固練り工程（Ｃ−２―２）とを含むことが好ましい。なじませ工程（Ｃ−２―１）は、紛体混合物に水系媒体（ｃ）および水系バインダー（ｂ）を含むエマルジョン水溶液から選択される一種または二種以上の液体成分をなじませる工程である。なじませ工程（Ｃ−２―１）を含むことにより、紛体混合物が湿式混合時に混合機のふちにせり上がってくることや、紛体混合物の濡れが偏ってしまうこと、紛体混合物が混練時に飛び散ること等を抑制できる。
また、固練り工程（Ｃ−２―２）は、なじませ工程（Ｃ−２―１）よりも湿式混合の速度を高く設定し、上記紛体混合物と上記液体成分とを混練し、スラリー前駆体を得る工程である。
【００５２】
工程（Ｃ−２）における湿式混合をおこなう混合機としては、遊星運動型ミキサーを用いるのが好ましく、遊星運動型プラネタリーミキサーを用いることがより好ましい。このような混合機を用いることにより、水系電極スラリーを構成する各材料の飛散を抑制しながら、各材料の分散性を高めることができる。
【００５３】
なじませ工程（Ｃ−２―１）における上記湿式混合の自転速度は特に限定されないが、０．１０ｍ／ｓｅｃ以上０．５０ｍ／ｓｅｃ以下の範囲内であることが好ましい。
なじませ工程（Ｃ−２―１）における上記湿式混合の自転速度が上記範囲内であると、紛体混合物が湿式混合時に混合機のふちにせり上がってくることや、紛体混合物の濡れが偏ってしまうこと、紛体混合物が混練時に飛び散ること等をより効果的に抑制しながら、紛体混合物に液体成分を十分になじませることができる。
【００５４】
また、なじませ工程（Ｃ−２―１）における上記湿式混合の公転速度は特に限定されないが、０．０１ｍ／ｓｅｃ以上０．１０ｍ／ｓｅｃ以下の範囲内であることが好ましい。
なじませ工程（Ｃ−２―１）における上記湿式混合の公転速度が上記範囲内であると、紛体混合物が湿式混合時に混合機のふちにせり上がってくることや、紛体混合物の濡れが偏ってしまうこと、紛体混合物が混練時に飛び散ること等をより効果的に抑制しながら、紛体混合物に液体成分を十分になじませることができる。
【００５５】
なじませ工程（Ｃ−２―１）における上記湿式混合の混合時間は、特に限定されないが、例えば、０．１分以上３０分以下であることが好ましい。
【００５６】
固練り工程（Ｃ−２―２）における上記湿式混合の自転速度は、０．６０ｍ／ｓｅｃ以上１０．００ｍ／ｓｅｃ以下の範囲内であることが好ましい。
固練り工程（Ｃ−２―２）における上記湿式混合の自転速度が上記範囲内であると、スラリー前駆体に加わるせん断力をより適度なものとすることができるため、増粘剤の分子鎖の切断を抑制しつつ、増粘剤由来のゲル成分をより容易に解砕することができ、得られる水系電極スラリー中の増粘剤由来のゲル成分の発生をより一層抑制することができる。
【００５７】
また、固練り工程（Ｃ−２―２）における上記湿式混合の公転速度は、０．２０ｍ／ｓｅｃ以上３．００ｍ／ｓｅｃ以下の範囲内であることが好ましい。
固練り工程（Ｃ−２―２）における上記湿式混合の公転速度が上記範囲内であると、スラリー前駆体に加わるせん断力をより適度なものとすることができるため、増粘剤の分子鎖の切断を抑制しつつ、増粘剤由来のゲル成分をより容易に解砕することができ、得られる水系電極スラリー中の増粘剤由来のゲル成分の発生をより一層抑制することができる。
【００５８】
固練り工程（Ｃ−２―２）における上記湿式混合の混合時間は特に限定されないが、例えば、１０分以上１８０分である。
【００５９】
工程（Ｃ−２）において、スラリー前駆体の固形分濃度を好ましくは３０．０質量％以上７０．０質量％以下に調整することが好ましい。これにより、スラリー前駆体に加わるせん断力をより適度なものとすることができるため、増粘剤の分子鎖の切断を抑制しつつ、各材料の分散性を高めることができる。
スラリー前駆体の固形分濃度は、上記液体成分の濃度や添加量を調整することにより調整することができる。
【００６０】
工程（Ｃ−３）では、工程（Ｃ−２）により得られた上記スラリー前駆体中に、水系媒体（ｃ）および水系バインダー（ｂ）を含むエマルジョン水溶液から選択される一種または二種以上の液体成分をさらに添加して湿式混合することにより、上記水系電極スラリーを調製する。
【００６１】
湿式混合をおこなう混合機としては、遊星運動型ミキサーを用いるのが好ましく、遊星運動型プラネタリーミキサーを用いることがより好ましい。このような混合機を用いることにより、低速で攪拌しながら、十分に混合することができる。そのため、攪拌混合による増粘剤の分子鎖の切断を抑制し、かつ、水系バインダー（ｂ）同士の凝集を抑制しながら、水系電極スラリーを構成する各材料の分散性を高めることができる。そして、その結果として、品質安定性により一層優れた水系電極スラリーを得ることができる。
また、得られる水系電極スラリーは分散性がより一層優れるため、このような水系電極スラリーを用いると、より一層均一な電極活物質層を得ることができる。その結果、より一層電池特性に優れたリチウムイオン電池を得ることができる。
【００６２】
本実施形態において、工程（Ｃ−３）における湿式混合の自転速度および公転速度の少なくとも一方、好ましくは自転速度および公転速度の両方を、固練り工程（Ｃ−２―２）における湿式混合の自転速度よりも低く設定することが好ましい。これにより、攪拌混合による水系バインダー（ｂ）同士の凝集をより一層抑制しながら、水系電極スラリーを構成する各材料の分散性を高めることができる。
【００６３】
工程（Ｃ−３）における上記湿式混合の混合時間は、特に限定されないが、例えば、５分以上６０分以下である。
【００６４】
なお、水系電極スラリーの固形分濃度は、上記液体成分の濃度や添加量を調整することにより調整することができる。
【００６５】
本実施形態に係る水系電極スラリーの製造方法は、工程（Ｄ）：真空脱泡する工程をさらにおこなってもよい。これにより、スラリー中に巻き込んだ気泡を取り除くことができ、スラリーの塗工性を向上させることができる。
真空脱泡は混合機の容器や軸部にシール処理を施して気泡を除去しても良いし、別の容器に移してから行っても良い。
【００６６】
＜リチウムイオン電池用電極＞
本実施形態に係るリチウムイオン電池用電極１００は、正極活物質および負極活物質から選択される電極活物質（ａ）と、水系バインダー（ｂ）と、リチウムイオン電池用増粘剤粉末（ｐ）と、を含む。
【００６７】
＜リチウムイオン電池用電極の製造方法＞
次に、本実施形態に係るリチウムイオン電池用電極１００の製造方法について説明する。図１は、本発明に係る実施形態のリチウムイオン電池用電極１００の構造の一例を示す断面図である。
本実施形態に係るリチウムイオン電池用電極１００の製造方法は、以下の（１）および（２）の２つの工程を少なくとも含む。これにより外観に優れたリチウムイオン電池用電極を安定的に得ることができる。
（１）本実施形態に係るリチウムイオン電池用水系電極スラリーの製造方法により水系電極スラリーを調製する工程
（２）得られた水系電極スラリーを基材上に塗工して乾燥し、水系媒体を除去することにより基材上に電極活物質層を形成する工程
工程（１）は、前述した本実施形態に係るリチウムイオン電池用水系電極スラリーの製造方法と同様のため、ここでは説明は省略する。以下、工程（２）について説明する。
【００６８】
（２）電極活物質層を形成する工程では、例えば、上記工程（１）により得られた水系電極スラリーを集電体等の基材１０１上に塗布して乾燥し、水系媒体を除去することにより基材１０１上に電極活物質層１０３を形成することにより、基材１０１上に電極活物質層１０３が形成されたリチウムイオン電池用電極１００を得る。
【００６９】
水系電極スラリーを基材１０１上に塗布する方法は、一般的に公知の方法を用いることができる。例えば、リバースロール法、ダイレクトロール法、ドクターブレード法、ナイフ法、エクストルージョン法、カーテン法、グラビア法、バー法、ディップ法およびスクイーズ法等を挙げることができる。
【００７０】
水系電極スラリーは、基材１０１の片面のみに塗布しても両面に塗布してもよい。基材１０１の両面に塗布する場合は、片面ずつ逐次でも、両面同時に塗布してもよい。また、基材１０１の表面に連続で、あるいは、間欠で塗布してもよい。塗布層の厚さや長さ、幅は、電池の大きさに応じて、適宜決定することができる。
【００７１】
塗布した水系電極スラリーの乾燥方法は、一般的に公知の方法を用いることができる。例えば、熱風、真空、赤外線、遠赤外線、電子線および低温風を単独あるいは組み合わせて用いることができる。乾燥温度は、例えば、３０℃以上３５０℃以下の範囲である。
【００７２】
本実施形態に係るリチウムイオン電池用電極１００の製造に用いられる基材１０１としては、例えば、リチウムイオン電池に使用可能な通常の集電体を用いることができる。
負極集電体としては銅、ステンレス鋼、ニッケル、チタンまたはこれらの合金を用いることができ、これらの中でも銅が特に好ましい。
正極集電体としては、アルミニウム、ステンレス鋼、ニッケル、チタンまたはこれらの合金等を用いることができ、これらの中でもアルミニウムが特に好ましい。
集電体の形状については特に限定されないが、例えば、厚さが０．００１〜０．５ｍｍの範囲で箔状のものを用いることができる。
【００７３】
本実施形態に係るリチウムイオン電池用電極１００は、必要に応じてプレスしてもよい。プレスの方法としては、一般的に公知の方法を用いることができる。例えば、金型プレス法やカレンダープレス法等が挙げられる。プレス圧は特に限定されないが、例えば、０．２〜３ｔ／ｃｍ２の範囲である。
【００７４】
本実施形態に係るリチウムイオン電池用電極１００の厚みや密度は、電池の使用用途等に応じて適宜決定されるため特に限定されず、一般的に公知の情報に準じて設定することができる。
【００７５】
＜リチウムイオン電池＞
つづいて、本実施形態に係るリチウムイオン電池１５０について説明する。図２は、本発明に係る実施形態のリチウムイオン電池１５０の構造の一例を示す断面図である。
本実施形態に係るリチウムイオン電池１５０は、正極１２０と、電解質１１０と、負極１３０とを少なくとも備え、正極１２０および負極１３０の少なくとも一方が本実施形態に係るリチウムイオン電池用電極１００を含む。また、本実施形態に係るリチウムイオン電池１５０は、必要に応じてセパレーターを含んでもよい。
本実施形態に係るリチウムイオン電池１５０は公知の方法に準じて作製することができる。
電極は、例えば、積層体や捲回体を使用できる。外装体としては、金属外装体やアルミラミネート外装体を適宜使用できる。電池の形状は、コイン型、ボタン型、シート型、円筒型、角型、扁平型等いずれの形状であってもよい。
【００７６】
電池の電解液中の電解質としては、公知のリチウム塩がいずれも使用でき、活物質の種類に応じて選択すればよい。例えば、ＬｉＣｌＯ４、ＬｉＢＦ６、ＬｉＰＦ６、ＬｉＣＦ３ＳＯ３、ＬｉＣＦ３ＣＯ２、ＬｉＡｓＦ６、ＬｉＳｂＦ６、ＬｉＢ１０Ｃｌ１０、ＬｉＡｌＣｌ４、ＬｉＣｌ、ＬｉＢｒ、ＬｉＢ（Ｃ２Ｈ５）４、ＣＦ３ＳＯ３Ｌｉ、ＣＨ３ ＳＯ３Ｌｉ、ＬｉＣＦ３ＳＯ３、ＬｉＣ４Ｆ９ＳＯ３、Ｌｉ（ＣＦ３ＳＯ２）２Ｎ、低級脂肪酸カルボン酸リチウム等が挙げられる。
【００７７】
電解質を溶解する溶媒としては、電解質を溶解させる液体成分として通常用いられるものであれば特に限定されるものではなく、エチレンカーボネート（ＥＣ）、プロピレンカーボネート（ＰＣ）、ブチレンカーボネート（ＢＣ）、ジメチルカーボネート（ＤＭＣ）、ジエチルカーボネート（ＤＥＣ）、メチルエチルカーボネート（ＭＥＣ）、ビニレンカーボネート（ＶＣ）等のカーボネート類；γ−ブチロラクトン、γ−バレロラクトン等のラクトン類；トリメトキシメタン、１，２−ジメトキシエタン、ジエチルエーテル、２−エトキシエタン、テトラヒドロフラン、２−メチルテトラヒドロフラン等のエーテル類；ジメチルスルホキシド等のスルホキシド類；１，３−ジオキソラン、４−メチル−１，３−ジオキソラン等のオキソラン類；アセトニトリル、ニトロメタン、ホルムアミド、ジメチルホルムアミド等の含窒素類；ギ酸メチル、酢酸メチル、酢酸エチル、酢酸ブチル、プロピオン酸メチル、プロピオン酸エチル等の有機酸エステル類；リン酸トリエステルやジグライム類；トリグライム類；スルホラン、メチルスルホラン等のスルホラン類；３−メチル−２−オキサゾリジノン等のオキサゾリジノン類；１，３−プロパンスルトン、１，４−ブタンスルトン、ナフタスルトン等のスルトン類等が挙げられる。これらは、１種単独で使用してもよいし、２種以上を組み合わせて使用してもよい。
【００７８】
セパレーターとしては、例えば、多孔性セパレーターが挙げられる。セパレーターの形態は、膜、フィルム、不織布等が挙げられる。
多孔性セパレーターとしては、例えば、ポリプロピレン系、ポリエチレン系等のポリオレフィン系多孔性セパレーター；ポリビニリデンフルオリド、ポリエチレンオキシド、ポリアクリロニトリル、ポリビニリデンフルオリドヘキサフルオロプロピレン共重合体等により形成された多孔性セパレーターが挙げられる。
【００７９】
以上、本発明の実施形態について述べたが、これらは本発明の例示であり、上記以外の様々な構成を採用することもできる。
また、本発明は前述の実施形態に限定されるものではなく、本発明の目的を達成できる範囲での変形、改良等は本発明に含まれるものである。
【実施例】
【００８０】
以下、本発明を実施例および比較例により説明するが、本発明はこれらに限定されるものではない。【００８１】
（実施例１）
＜増粘剤粉末Ａの作製＞
はじめに、カルボキシメチルセルロース粉末（日本製紙社製サンローズ（登録商標）のＭＡＣシリーズ）を２０℃のイオン交換水に溶解させることにより、濃度１．３質量％の増粘剤水溶液を得た。次いで、得られた増粘剤水溶液を平均孔径１μｍのフィルターでろ過した。
次いで、ろ過後の増粘剤水溶液を凍結乾燥することにより増粘剤粉末Ａを得た。【００８２】
＜水系電極スラリーの作製＞
（１）工程（Ｃ−１）
遊星運動型プラネタリーミキサーに、負極活物質である黒鉛９６０ｇと、増粘剤粉末Ａ１０ｇと、導電助剤であるカーボンブラック１０ｇと、を投入した。
次いで、２０℃で６０分間乾式混合をおこない、粉体混合物を得た。【００８３】
（２）なじませ工程（Ｃ−２―１）
次いで、上記工程（Ｃ−１）が終了した遊星運動型プラネタリーミキサーに水を添加した。その後、自転速度：０．１５ｍ／ｓｅｃ、公転速度：０．０４ｍ／ｓｅｃ、温度：２０℃の条件下で２分間湿式混合をおこない、粉体混合物に水をなじませた。
（３）固練り工程（Ｃ−２―２）
次いで、自転速度：４．５０ｍ／ｓｅｃ、公転速度：１．５０ｍ／ｓｅｃ、温度：２０℃の条件下で４０分間湿式混合をおこない、スラリー前駆体を得た。
（４）工程（Ｃ−３）
次いで、スチレンブタジエンゴム（ＳＢＲ）を水に分散した固形分濃度４０質量％のＳＢＲ水溶液を調製した。得られたＳＢＲ水溶液５０ｇを、固練り工程（Ｃ−２―２）が終了した遊星運動型プラネタリーミキサーに添加した。
その後、自転速度：０．２５ｍ／ｓｅｃ、公転速度：０．０８ｍ／ｓｅｃ、温度：２０℃の条件下で１０分間湿式混合をおこなった。
（５）工程（Ｄ）
次いで、真空脱泡を行い、水系電極スラリーを得た。
なお、水系電極スラリーの固形分濃度は、なじませ工程（Ｃ−２―１）で添加する水の量を調整することにより５０質量％に調整した。【００８４】
＜負極の作製＞
得られた水系電極スラリーを集電体である銅箔の片面にダイコータを用いて塗布し、乾燥した。次いで、得られた電極をプレスして、負極を得た。【００８５】
＜評価＞
（水不溶解成分の含有量の測定）
増粘剤粉末Ａ１．３ｋｇを水１００ｋｇに２５℃、１０分間、２００ｒｐｍの条件で溶解させ、濃度１．３質量％の増粘剤水溶液を得た。次いで、得られた増粘剤水溶液を平均孔径１μｍのフィルターでろ過した。次いで、フィルター上に残された水不溶解成分を乾燥し、水不溶解成分の質量を測定した。次いで、増粘剤粉末Ａ中の水不溶解成分の含有量を次式により算出した。
増粘剤粉末Ａ中の水不溶解成分の含有量（％）＝１００×Ａ／１．３
ここで、式中のＡはフィルター上に残された水不溶解成分の質量（ｋｇ）である。【００８６】
（増粘剤水溶液の保存安定性評価）
増粘剤粉末Ａ１．３ｋｇを水１００ｋｇに２５℃、１０分間、２００ｒｐｍの条件で溶解させ、濃度１．３質量％の増粘剤水溶液を得た。この増粘剤水溶液の粘度を、Ｂ型粘度計を用いて、２５℃、せん断速度３．４ｓ−１の条件で測定したところ、粘度は３０００ｍＰａ・ｓであった。
次いで、得られた増粘剤水溶液１００ｇを蓋付きのプラスチック容器に入れ、蓋を閉めた状態で温度２５℃の条件下で３日間保持した。
次いで、３日間保持後の増粘剤水溶液について、Ｂ型粘度計を用いて、２５℃、せん断速度３．４ｓ−１における粘度を測定した。その後、下記式により粘度変化率を算出し、下記基準により増粘剤水溶液の保存安定性の評価をおこなった。
粘度変化率［％］＝１００×（３日間保持後の粘度）／（３日間保持前の粘度）
◎  ：  粘度変化率が８０％以上１２０％未満
〇  ：  粘度変化率が１２０％以上１５０％未満または５０％以上８０％未満
×  ：  粘度変化率が１５０％以上または１０％以上５０％未満【００８７】
（水系電極スラリーの保存安定性評価）
得られた水系電極スラリー１００ｇを蓋付きのプラスチック容器に入れ、蓋を閉めた状態で温度２５℃の条件下で３日間保持した。
次いで、保持前と保持後の水系電極スラリーについて、Ｂ型粘度計を用いて、２５℃、せん断速度３．４ｓ−１における粘度を測定した。その後、下記式により粘度変化率を算出し、下記基準により水系電極スラリーの保存安定性の評価をおこなった。
粘度変化率［％］＝１００×（３日間保持後の粘度）／（３日間保持前の粘度）
◎  ：  粘度変化率が８０％以上１２０％未満
〇  ：  粘度変化率が１２０％以上１５０％未満または５０％以上８０％未満
△  ：  粘度変化率が１５０％以上または１０％以上５０％未満
×  ：  上記保持試験により、水系電極スラリーが分離した（目視により判断）
得られた結果を表１に示す。【００８８】
（水系電極スラリーの粘度バラツキ評価）
水系電極スラリーの粘度バラツキを次のように評価した。まず、同条件の水系電極スラリーをサンプルとして５個調製した。次いで、得られた水系電極スラリーについて、Ｂ型粘度計を用いて、２５℃、せん断速度３．４ｓ−１における粘度を測定し、下記式により最大バラツキ量を算出し、下記基準により水系電極スラリーのロットごとのバラツキを評価した。
最大バラツキ量（ｍＰａ・ｓ）＝（５個のサンプルの中での最大の粘度）−（５個のサンプルの中での最小の粘度）
◎  ：  最大バラツキ量が５００ｍＰａ・ｓ未満
〇  ：  最大バラツキ量が５００ｍＰａ・ｓ以上１０００ｍＰａ・ｓ未満
×  ：  最大バラツキ量が１０００ｍＰａ・ｓ以上【００８９】
（負極の外観評価）
得られた負極表面について光学顕微鏡を用いて１００倍の倍率で観察し、負極表面の任意の５か所について凝集物の有無を調べた。次いで、下記の基準で負極外観を評価した。
◎  ：  ５か所すべてにおいて凝集物が観察されず、目視による外観も良好であった。
〇  ：  凝集物が合計で１個観察されたものの、目視による外観は良好であった。
×  ：  凝集物が合計で２個以上観察され、目視による外観が不良であった。【００９０】
（実施例２および３）
増粘剤粉末Ａを作製する際のフィルターの平均孔径を変更し、水不溶解成分の含有量を表１に示す値に変化させた以外は実施例１と同様の条件で増粘剤粉末Ａ、増粘剤水溶液、水系電極スラリーおよび負極をそれぞれ作製し、それぞれ各評価をおこなった。得られた結果を表１に示す。【００９１】
（比較例１）
増粘剤粉末Ａの代わりにカルボキシメチルセルロース粉末（日本製紙社製サンローズ（登録商標）のＭＡＣシリーズ）をそのまま用いた以外は実施例１と同様の条件で増粘剤水溶液、水系電極スラリーおよび負極を作製し、各評価をおこなった。得られた結果を表１に示す。【００９２】
（比較例２）
＜増粘剤水溶液Ｂの調製＞
はじめに、カルボキシメチルセルロース粉末（日本製紙社製サンローズ（登録商標）のＭＡＣシリーズ）を２０℃のイオン交換水に溶解させることにより、濃度１．３質量％の増粘剤水溶液を得た。次いで、得られた増粘剤水溶液を平均孔径１μｍのフィルターでろ過し、増粘剤水溶液Ｂを得た。【００９３】
＜水系電極スラリーの作製＞
（１）工程１
遊星運動型プラネタリーミキサーに、負極活物質である黒鉛９６０ｇと、導電助剤であるカーボンブラック１０ｇと、を投入した。
次いで、２０℃で６０分間乾式混合をおこない、粉体混合物を得た。【００９４】
（２）工程２
次いで、上記工程１が終了した遊星運動型プラネタリーミキサーに水および増粘剤水溶液Ｂを添加した。その後、自転速度：０．１５ｍ／ｓｅｃ、公転速度：０．０４ｍ／ｓｅｃ、温度：２０℃の条件下で２分間湿式混合をおこない、粉体混合物に水をなじませた。【００９５】
（３）工程３
次いで、上記工程２が終了した遊星運動型プラネタリーミキサーに水および増粘剤水溶液Ｂを添加した。次いで、自転速度：４．５０ｍ／ｓｅｃ、公転速度：１．５０ｍ／ｓｅｃ、温度：２０℃の条件下で４０分間湿式混合をおこない、スラリー前駆体を得た。【００９６】
（４）工程４
次いで、スチレンブタジエンゴム（ＳＢＲ）を水に分散した固形分濃度４０質量％のＳＢＲ水溶液を調製した。得られたＳＢＲ水溶液５０ｇおよび増粘剤水溶液Ｂを、工程３が終了した遊星運動型プラネタリーミキサーに添加した。工程２〜４で用いる増粘剤水溶液Ｂに含まれた増粘剤粉末の合計は１０ｇとなるようにした。
その後、自転速度：０．２５ｍ／ｓｅｃ、公転速度：０．０８ｍ／ｓｅｃ、温度：２０℃の条件下で１０分間湿式混合をおこなった。
（５）工程５
次いで、真空脱泡を行い、水系電極スラリーを得た。
なお、水系電極スラリーの固形分濃度は、各工程で添加する水の量を調整することにより５０質量％に調整した。【００９７】
＜負極の作製＞
得られた水系電極スラリーを集電体である銅箔の片面にダイコータを用いて塗布し、乾燥した。次いで、得られた負極をプレスして、負極を得た。【００９８】
【表１】
2017154776.tif 000002
【００９９】
この出願は、２０１６年３月８日に出願された日本出願特願２０１６−０４４０６７号を基礎とする優先権を主張し、その開示の全てをここに取り込む。
【図１】
2017154776.tif 000003
【図２】
2017154776.tif 000004
【国際調査報告】
2017154776.tif 000005
2017154776.tif 000006
2017154776.tif 000007
2017154776.tif 000008